이어서 , 상기 에탄올 및 메탄올 을 가한 혼합 용액 의 온도 를 35 ℃ 가 되 도록 유지 하 며 75 ml 의 TiCl 4 를 조금 씩 일정량 을 3 시간 에 걸쳐 천천히 가하 였 다 . TiCl 4 를 완전히 가한 후 1 시간 더 교반 하 고 형성 된 고형 성분 을 침전 시켰 다 . 그리고 , 상층 의 용액 을 제거 하 고 헥산 을 600 ml 가 되 도록 가하 여 침전 고형물 내 티탄 성분 의 몰 비 와 용액 중 티탄 성분 이 1 : 1 . 5 가 되 도록 맞추 었 다 . 이어서 , 상기 혼합물 을 80 ℃ 에서 2 시간 교반 한 후 고형 성분 을 여과 하 고 사염 화 티탄 이 검출 되 지 않 을 때 까지 다량 의 헥산 으로 여러 번 세정 하 였 다 . 이렇게 얻 은 고 형상 을 건조 시킨 촉매 는 티탄 3 . 1 중량 %, 염소 57 . 6 중량 %, 마그네슘 16 . 9 중량 % 의 함량 을 나타내 었 다 .